(57)【要約】【課題】塗り付ける際の軽快性と保水性とが共に優れるパテ材、およびそのようなパテ材を用いた目地処理方法を提供する。【解決手段】本発明のパテ材は、焼石膏および炭酸カルシウムの少なくとも一方と、ジメチルアミノアルキル（メタ）アクリレート４級塩重合物とを含有する。本発明の目地処理方法は、前記パテ材に水を添加してペースト状パテ材を調製し、該ペースト状パテ材によって目地を処理する。【選択図】なし【特許請求の範囲】
【請求項１】
焼石膏及び炭酸カルシウムの少なくとも一方と、ジメチルアミノアルキル（メタ）アクリレート４級塩重合物とを含有することを特徴とするパテ材。
【請求項２】
以下の工程を含む目地処理方法。
（１）請求項１に記載のパテ材に水を添加してペースト状パテ材を調製する工程
（２）前記ペースト状パテ材を凹部に充填する工程
【発明の詳細な説明】
【技術分野】
【０００１】
本発明は、例えば石膏ボード間の目地を平滑に仕上げるためのパテ材および当該パテ材を用いた目地処理方法に関する。
【背景技術】
【０００２】
建築物の壁や天井を作製するための建材として石膏ボードを用いることがある。石膏ボードを用いて壁を作製する際には、まず、多数の石膏ボードを建築物の躯体に固定し、次いで、躯体に固定した石膏ボード間に形成された目地にパテ材を塗り付けて補強すると共に目地の表面を平滑にする。パテ材としては、例えば、焼石膏および炭酸カルシウムの少なくとも一方と接着性樹脂とを含むものが用いられる（特許文献１，２）。
ところで、目地を処理するためのパテ材においては、塗り付けの作業性を高くするために、すぐに乾かないように適度に保水性を有することが求められる。パテ材の保水性を高める方法としては、例えば、メトローズを添加する方法が知られている。
【先行技術文献】
【特許文献】
【０００３】
【特許文献１】特開平６−２８７５４４号公報
【特許文献２】特開２００７−１９１９７０号公報
【発明の概要】
【発明が解決しようとする課題】
【０００４】
また、パテ材においては、円滑に塗り付けられること、すなわち軽快性も求められるが、メトローズを添加した場合には、保水性は向上するものの、粘性が向上するため、必ずしも作業性が向上するとは言えなかった。
本発明は、前記事情を鑑みてなされたものであり、塗り付ける際の軽快性と保水性とが共に優れるパテ材、およびそのようなパテ材を用いた目地処理方法を提供することを目的とする。
【課題を解決するための手段】
【０００５】
本発明のパテ材は、焼石膏及び炭酸カルシウムの少なくとも一方と、ジメチルアミノアルキル（メタ）アクリレート４級塩重合物とを含有することを特徴とする。
本発明の目地処理方法は、以下の工程を含む。
（１）請求項１に記載のパテ材に水を添加してペースト状パテ材を調製する工程
（２）前記ペースト状パテ材を凹部に充填する工程
【発明の効果】
【０００６】
本発明のパテ材は、塗り付ける際の軽快性と保水性とが共に優れる。
本発明の目地処理方法は、パテ材を塗り付ける際の軽快性に優れ、また、保水性が高いため作業性にも優れる。
【発明を実施するための形態】
【０００７】
（１）パテ材主成分
本発明のパテ材は、焼石膏及び炭酸カルシウムの少なくとも一方（以下、焼石膏および炭酸カルシウムのことを、総称して「パテ材主成分」という。）と、ジメチルアミノアルキル（メタ）アクリレート４級塩重合物とを含有する。
焼石膏とは、ＣａＳＯ4 ・１／２Ｈ2 Ｏで示される、α型又はβ型の半水石膏である。この半水石膏は、水と混合すると水和硬化反応を起こして二水石膏（ＣａＳＯ4 ・２Ｈ2 Ｏ）になる。
【０００８】
ジメチルアミノアルキル（メタ）アクリレート４級塩重合物は、下記式（１）で表される化合物である。式（１）におけるＲ１は水素原子またはメチル基を示す。ｎは２以上の整数を示す。Ｘは１以上の整数を示す。
ジメチルアミノアルキル（メタ）アクリレート４級塩重合物の具体例としては、ジメチルアミノメチルアクリレート４級塩重合物、ジメチルアミノエチルアクリレート４級塩重合物、ジメチルアミノプロピルアクリレート４級塩重合物、ジメチルアミノブチルアクリレート４級塩重合物、ジメチルアミノメチルメタクリレート４級塩重合物、ジメチルアミノエチルメタクリレート４級塩重合物、ジメチルアミノプロピルメタクリレート４級塩重合物、ジメチルアミノブチルメタクリレート４級塩重合物などが挙げられる。
これらの中でも、軽快性と保水性とが共により高くなることから、ジメチルアミノエチルメタクリレート４級塩重合物が好ましい。
【０００９】
【化１】
2011127402.tif 000002
【００１０】
本発明のパテ材におけるジメチルアミノアルキル（メタ）アクリレート４級塩重合物の含有量は、パテ材主成分１００質量部に対して０．００２５ 〜０．０２質量部であることが好ましく、０．００５〜０．０１５質量部であることがより好ましい。ジメチルアミノアルキル（メタ）アクリレート４級塩重合物の含有量が０．００２５質量部以上、かつ、０．０２質量部以下であれば、パテ材の塗布に適した保水性を充分により確保でき、しかも軽快性がより高くなる。
【００１１】
（２）添加剤
本発明のパテ材は、その性能を向上させることを目的として、添加剤を添加することができる。
本発明のパテ材は、接着性樹脂を含有することが好ましい。接着性樹脂としては、例えば、ポリビニルアルコール、アクリル系樹脂、酢酸ビニル系樹脂などが挙げられ、これらを１種又は２種以上混合して使用できる。
本発明のパテ材における接着性樹脂の含有量は、パテ材主成分１００質量部に対して  ０．５〜１０質量部であることが好ましく、３〜７質量部であることがより好ましい。接着性樹脂の含有量が０．５質量部以上であれば、充分な接着性を確保でき、１０質量部以下であれば、軽快性をより高くできる。
【００１２】
また、本発明のパテ材には、機能性を高めるために、増量材（例えば、タルク、珪酸マグネシウム等）、軽量化材（例えば、バーミキュライト、珪藻土、シリカバルーン、雲母粉末等）、中和剤（例えば、炭酸ナトリウム等）、消泡剤（例えば、シリコーン系油脂、鉱物油系混合物、シリカとポリエーテルの混合物等）、防かび剤、α澱粉などの他の成分を添加できる。
以上説明した本発明のパテ材は、ジメチルアミノアルキル（メタ）アクリレート４級塩重合物を含むことにより、塗り付ける際の軽快性に優れ、また、保水性が高いため、塗り付ける際の作業性に優れる。
【００１３】
（３）目地処理方法
本発明の目地処理方法は、パテ材に水を添加してペースト状パテ材を調製する工程と、前記ペースト状パテ材を凹部に充填する工程とを含む。ここで、凹部とは、石膏ボード間に形成された溝部だけでなく、ビスや釘穴等の凹部も含む。
【００１４】
ペースト状上塗り用パテ材を調製する際の上塗り用パテ材への水の添加量は、上塗り用パテ材１００質量部に対して５０〜１１０質量部とすればよい。水の添加量が５０質量部以上であれば、塗り付ける際の軽快性が高くなり、１１０質量部以下であれば、塗り付けの際の作業性に優れる。
パテ材を水と混和する方法は限定されず、十分に混和されればどのような方法でもよい。例えば、コテやヘラ等を用いて（手で）混ぜてもよく、ミキサーを用いて（機械で）混ぜても良い。
目地処理方法の一例としては、例えば、まず、躯体に固定した石膏ボード間に形成された目地を塞ぐように石膏ボードに目地用補強テープを貼り付け、その目地補強用テープおよび石膏ボードの表面に液状下塗り用パテ材を塗り付け、下塗り用パテ材によって形成された下地の表面にペースト状上塗り用パテ材を塗り付けて、目地の表面を平滑にする方法が挙げられる。
パテ材を塗り付ける方法としては、例えば、コテやヘラ等を用いる方法が挙げられる。
【００１５】
本発明の目地処理方法では、上記パテ材を用いるため、耐水性と壁材に対する接着性を充分に両立した上塗りを形成できる。
本発明のパテ材は、水と練り合わせて使用され、例えば、躯体に取り付けられた石膏ボード間の目地の処理に使用される。また、コンセントボックスや配管等の穴埋め、くぎ頭部の目隠し、出隅、入隅の目地の補強、平滑化に適用することもできる。
なお、本発明のパテ材は、上塗り・下塗り兼用のものであっても構わない。
【００１６】
以上説明した、ジメチルアミノアルキル（メタ）アクリレート４級塩重合物を含む本発明の上塗り用パテ材は、耐水性が高い上塗りを形成できる。そのため、得られる上塗りは、水性糊や水性塗料を塗布した際に凹凸が形成されにくく、壁材との密着性が高い。また、本発明のパテ材は、壁材に対する接着性が高い上塗りを形成できる。したがって、本発明のパテ材は、耐水性と壁材に対する接着性を充分に両立した上塗りを形成できる。
【００１７】
本発明の目地処理方法では、塗り付けたペースト状パテ材を、乾燥することによって硬化して、石膏ボード間を補強でき、また、目地の表面を平滑化できる。しかも、上述したパテ材を用いるため、塗り付ける際の軽快性に優れ、また、保水性が高いため作業性にも優れる。
【実施例】
【００１８】
（製造例１〜９）
表１に示す配合で、焼石膏、炭酸カルシウム（重質炭酸カルシウム、超微粒子炭酸カルシウム）、珪酸マグネシウム粉末（クロライト粉末）、雲母粉末、ポリビニルアルコール（ＰＶＡ）、酢酸ビニル系共重合体、メチルヒドロキシエチルセルロース、α澱粉、ジメチルアミノエチルメタクリレート４級塩重合物（ＤＭＡＥＭＡ:化（１）におけるＲ１がメチル基、Ｘが２のもの）を配合し、撹拌機で混合して、パテ材を得た。
【００１９】
［軽快性評価］
得られたパテ材を、ステンレス製のパテへら（幅約１５０ｍｍ）を用いて石膏ボード面に約０．５ｍｍの厚さで均一に約９００ｍｍの長さに塗布した際の、パテへらへの抵抗と手首への負荷の度合いを対象比較品と比べて軽快性を評価した。軽快性の判定は、最良は５、良好は４、普通は３、やや不適は２、不適は１とした。軽快性の評価結果を表１に示す。
［保水性評価］
得られたパテ材を、ステンレス製のパテへら（幅約１５０ｍｍ）を用いて石膏ボード面に約０．５ｍｍの厚さで均一に約９００ｍｍの長さに塗布した。これを５分経過毎にパテへらでかき取って再度同じ面に塗布を繰り返し、パテの塗布が困難になるまでの時間を対象比較品と比べて保水性を評価した。保水性の判定は、最良は５、良好は４、普通は３、やや不適は２、不適は１とした。保水性の評価結果を表１に示す。
【００２０】
【表１】
2011127402.tif 000003
【００２１】
焼石膏および炭酸カルシウムの少なくとも一方と、ジメチルアミノエチルメタクリレート４級塩重合物とを含有する製造例５〜９のパテ材では、塗り付ける際の軽快性と保水性とが共に優れていた。